СПОСОБ ПОЛУЧЕНИЯ СИЛИЛИЗОЦИАНУРАТОВ

1. Способ получения силилизоцианурата, включающий расщепление силилорганокарбамата в присутствии каталитически эффективного количества в качестве катализатора расщепления, по меньшей мере, одной карбоксилатной соли, выбранной из группы, состоящей из карбоксилата аммония, карбоксилата щелочного металла и карбоксилата щелочноземельного металла, с получением силилорганоизоцианата и тримеризацию силилорганоизоцианата в присутствии карбоксилатной соли с получением силилизоцианурата.
2. Способ по п.1, осуществляемый, по существу, в отсутствие алкоксида металла или оловосодержащего соединения.
3. Способ по п.1, в котором силилорганокарбамат имеет общую формулу
и в котором силилизоцианурат имеет общую формулу
1
2
причем каждый R независимо представляет собой двухвалентную углеводородную группу, содержащую от 2 до 11 атомов углерода и предпочтительно от 3 до 5 атомов углерода; каждый R независимо означает алкильную или галогенированную алкильную группу, содержащую от 1 до 8 атомов углерода, арильную группу, содержащую, по меньшей мере, 6 кольцевых атомов углерода, или аралкильную группу; каждый Х независимо означает гидролизуемую алкоксигруппу, триалкилсилоксигруппу или алкоксизамещенную алкоксигруппу; и а равно целому числу от 0 до 3 включительно; и каждый R представляет алкильную группу, содержащую от 1 до 8 атомов углерода.
4. Способ по п.3, в котором силилорганокарбамат представляет собой, по меньшей мере, одно из следующих:
метил-N-3-(триметоксисилил)пропилкарбамат,
этил-N-3-(триметоксисилил)пропилкарбамат,
метил-N-3-(триэтоксисилил)пропилкарбамат,
метил-N-3-(метилдиметоксисилил)пропилкарбамат,
метил-N-3-(диметилметоксисилил)пропилкарбамат,
метил-N-3-(триэтоксисилил)пропилкарбамат,
этил-N-3-(триэтоксисилил)пропилкарбамат,
метил-N-3-(метоксидиэтоксисилил)пропилкарбамат,
метил-N-3-(триметоксисилил)бутилкарбамат,
метил-N-3-(триэтоксисилил)бутилкарбамат и т.п.
5. Способ по п.1, в котором карбоксилатная соль представляет собой карбоксилатную соль щелочного металла и карбоновой кислоты, содержащей от 1 до примерно 20 атомов углерода, причем соль необязательно находится в безводной форме.
6. Способ по п.1, в котором карбоксилатная соль представляет собой карбоксилатную соль щелочного металла и карбоновой кислоты, содержащей от 1 до 12 атомов углерода, причем соль необязательно находится в безводной форме.
7. Способ по п.1, в котором карбоксилатная соль щелочного металла выбрана из группы, включающей формиат лития, формиат натрия, формиат калия, ацетат лития, ацетат натрия, ацетат калия, пропаноат лития, пропаноат натрия, пропаноат калия и их смеси, необязательно в безводной форме.
8. Способ по п.1, в котором силилорганокарбамат содержит предварительно полученную карбоксилатную соль щелочного металла.
9. Способ по п.1, в котором силилорганокарбамат содержит предварительно полученный формиат щелочного металла.
10. Способ по п.1, в котором силилорганокарбамат содержит карбоксилатную соль щелочного металла, полученную in situ по реакции алкоксида щелочного металла с карбоновой кислотой.
11. Способ по п.10, а котором алкоксид щелочного металла представляет собой, по меньшей мере, один из таких, как метоксид натрия, этоксид натрия, пропоксид натрия, трет-бутоксид натрия, метоксид калия, этоксид калия, пропоксид калия или трет-бутоксид калия, а карбоновой кислотой является, по меньшей мере, одна из таких, как муравьиная кислота, уксусная кислота и пропановая кислота.
12. Способ по п.1, в котором карбоксилатная соль содержится в количестве от примерно 0,01 до примерно 0,5 мас.% в расчете на общее количество силилорганокарбамата.
13. Способ по п.1, в котором карбоксилатная соль содержится в количестве примерно от 0,05 до примерно 0,2 мас.% в расчете на общее количество силилорганокарбамата.
14. Способ по п.1, в котором условия реакции включают время пребывания в сфере реакции от примерно 10 мин до примерно 24 ч, температуру от примерно 160 до примерно 250°C и давление от примерно 5 до примерно 400 мм Hg.
15. Способ по п.1, в котором условия реакции включают время пребывания в сфере реакции от примерно 15 мин до примерно 1 ч, температуру от примерно 190 до примерно 210°C и давление от примерно 15 до примерно 75 мм Hg.
16. Способ по п.1, в котором силилорганокарбамат содержит карбоксилатную соль щелочного металла и получен способом, который включает взаимодействие органосилана с диалкилкарбонатом в присутствии катализатора на основе алкоксида щелочного металла с получением силилорганокарбамата и нейтрализацию алкоксида щелочного металла карбоновой кислотой с получением карбоксилатной соли щелочного металла, которая остается в силилорганокарбамате.
17. Способ по п.16, в котором алкоксид щелочного металла представляет собой, по меньшей мере, один из таких, как метоксид натрия, этоксид натрия, пропоксид натрия, трет-бутоксид натрия, метоксид калия, этоксид калия, пропоксид калия или трет-бутоксид калия, а карбоновой кислотой является, по меньшей мере, одна из таких, как муравьиная кислота, уксусная кислота и пропановая кислота.
18. Способ по п.16, в котором силилорганокарбамат содержит от примерно 0,01 до примерно 0,5 мас.% карбоксилата щелочного металла.
19. Способ по п.16, в котором силилорганокарбамат содержит от примерно 0,05 до примерно 0,2 мас.% карбоксилата щелочного металла.
20. Способ по п.16, в котором карбоксилатная соль щелочного металла представляет собой формиат натрия.